ПРОТИВОКОРРОЗИОННОЕ ПОКРЫТИЕ НА ОСНОВЕ ПОЛИИЗОЦИАНАТА

1. Несинтактическая кроющая композиция на основе полиизоцианата, получаемая путем взаимодействия органического полиизоцианата с соединением, содержащим реакционноспособные по отношению к изоцианату атомы водорода, с изоцианатным индексом больше чем 1000% в присутствии катализатора тримеризации.
2. Кроющая композиция по п.1, в которой изоцианатный индекс составляет от 1000 до 10000%, предпочтительно от 1200 до 5000%, более предпочтительно от 1500 до 4000% и наиболее предпочтительно приблизительно 2400%.
3. Кроющая композиция по п. 1 или 2, в которой данный органический полиизоцианат представляет собой полупреполимер или преполимер, который может быть получен путем реакции полиизоцианатов с соединениями, содержащими реакционноспособные по отношению к изоцианату атомы водорода.
4. Кроющая композиция по п.1, в которой содержание изоцианата в полиизоцианате составляет от 6 до 30 масс.%, предпочтительно от 10 до 26 масс.% и наиболее предпочтительно от 16 до 20 масс.%.
5. Кроющая композиция по п.1, в которой функциональность полиизоцианата составляет от 2,0 до 2,9, предпочтительно от 2,2 до 2,5.
6. Кроющая композиция по п.1, в которой данное соединение, содержащее реакционноспособные по отношению к изоцианату атомы водорода, является гидрофобным.
7. Кроющая композиция по п.6, в которой соединение, содержащее реакционноспособные по отношению к изоцианату атомы водорода, представляет простой полиэфирполиол, полученный путем полимеризации с раскрытием цикла пропиленоксида с реакционноспособными по отношению к изоцианату инициаторами с функциональностью от 2 до 8, и/или сложный полиэфирполиол, полученный путем реакции полиатомного спирта и димерной кислоты.
8. Кроющая композиция по п.1, в которой массовое отношение между полиизоцианатом и реакционноспособным по отношению к изоцианату соединением составляет от 1/1 до 10/1, предпочтительно от 1/1 до 4/1.
9. Реакционная смесь для получения покрытия на основе полиизоцианата, определенного в любом из пп. 1-8, содержащая органический полиизоцианат, соединение, содержащее реакционноспособные по отношению к изоцианату атомы водорода, катализатор тримеризации и возможно дополнительную добавку в таких количествах, что изоцианатный индекс составляет больше чем 1000%.
10. Применение кроющей композиции на основе полиизоцианата, определенной в любом из пп. 1-8, в качестве грунтовки на металлической подложке.
11. Способ ингибирования коррозии металлических поверхностей, в котором наносят на данную металлическую поверхность реакционную смесь по п.9 и отверждают ее при температуре, по меньшей мере, 60°С, предпочтительно, по меньшей мере, 80°С и наиболее предпочтительно приблизительно 100°С, чтобы обеспечить покрытую металлическую подложку.
12. Изделие, содержащее подложку и пленочное покрытие, приставшее к ней, в котором данное пленочное покрытие содержит кроющую композицию, определенную в любом из пп. 1-8.